(57)【要約】 【課題】  含浸された化粧水等の液体を直ちに放出させず、徐々に放出させうる液徐放性積層長繊維不織布を提供する。【解決手段】  この液徐放性積層長繊維不織布は、目付２５〜８０ｇ／ｍ2があって、長繊維不織布よりなる外層と親水性短繊維群で構成された内層とよりなる。短繊維群は長繊維不織布に交絡して一体化している。長繊維不織布は、ポリオレフィン系の捲縮複合長繊維群で構成されており、長繊維相互間が自己融着されてなるものである。または、疎水性ポリウレタン長繊維群で構成され、ポリウレタン長繊維相互間がポリプロピレン長繊維の軟化又は溶融により融着されてなるものであってもよい。この積層長繊維不織布は、その目付に対して６倍の化粧水を含浸させたとき、外層側からの化粧水全放出率は５０％未満であって、かつ、化粧水初期放出率は５０〜７０％である。【選択図】  なし【特許請求の範囲】
【請求項１】
疎水性捲縮複合長繊維群で構成され、該疎水性捲縮複合長繊維相互間が自己融着により結合している部位を含む長繊維不織布を外層とし、該長繊維不織布に交絡している親水性短繊維群で構成された内層とよりなる、目付２５〜８０ｇ／ｍ2の積層長繊維不織布であって、
前記積層長繊維不織布にその目付に対して６倍の化粧水を含浸させたとき、外層側からの化粧水全放出率は５０％未満であって、かつ、化粧水初期放出率は５０〜７０％であることを特徴とする液徐放性積層長繊維不織布。
【請求項２】
請求項１記載の長繊維不織布に代えて、疎水性伸縮性長繊維群で構成され、該疎水性伸縮性長繊維相互間は疎水性熱融着性長繊維の融着により結合している部位を含む長繊維不織布を用いる請求項１記載の液徐放性積層長繊維不織布。
【請求項３】
疎水性捲縮複合長繊維は、らせん状に捲縮した偏心芯鞘型複合長繊維である請求項１記載の液徐放性積層長繊維不織布。
【請求項４】
疎水性捲縮複合長繊維がポリオレフィン系樹脂のみで形成されている請求項１記載の液徐放性積層長繊維不織布。
【請求項５】
疎水性伸縮性長繊維と疎水性熱融着性長繊維の質量比率は、疎水性伸縮性長繊維：疎水性熱融着性長繊維＝１０〜９０：９０〜１０（％）である請求項２記載の液徐放性積層長繊維不織布。
【請求項６】
波状の賦型加工が施されてな請求項１又は２記載の液徐放性積層長繊維不織布。
【発明の詳細な説明】
【技術分野】
【０００１】
本発明は、含浸された液が徐々に放出する液徐放性積層長繊維不織布に関し、特にフェイスマスクやクレンジングシート等の基布として好適に用い得る液徐放性積層長繊維不織布に関するものである。
【背景技術】
【０００２】
従来より、クレンジングシート等の基布として不織布が用いられている。たとえば、特許文献１には、中間層が熱可塑性合成短繊維群で構成された短繊維不織布よりなり、両外層が親水性短繊維群で構成された三層構造不織布を清拭シートとして用いることが提案されている。そして、この清拭シートに清拭用液体を含浸させ、身体等を拭き取って清浄するのである。この清拭シートは、外層が親水性短繊維群で形成されているため、含浸させた清拭用液体が直ちに外層に移行し、速やかな拭き取りが可能となり、好ましいものである。しかしながら、クレンジングシート等の用途によっては、一回目の拭き取りによって、清拭用液体である化粧水の多くが消費されてしまい、二回目以降、特に三回目以降では化粧水による拭き取りができなくなるという問題があった。
【０００３】
【特許文献１】特開２０１７−１２８１０７号公報
【発明の概要】
【発明が解決しようとする課題】
【０００４】
本発明の課題は、含浸された化粧水等の液体を直ちに放出させず、徐々に放出させうる不織布を提供することにある。
【課題を解決するための手段】
【０００５】
本発明は、不織布の外層に特定の長繊維不織布を採用することにより、上記課題を解決したものである。すなわち、本発明は、疎水性捲縮複合長繊維群で構成され、該疎水性捲縮複合長繊維相互間が自己融着により結合している部位を含む長繊維不織布を外層とするか、又は疎水性伸縮性長繊維群で構成され、該疎水性伸縮性長繊維相互間は疎水性熱融着性長繊維の融着により結合している部位を含む長繊維不織布を外層とし、該長繊維不織布に交絡している親水性短繊維群で構成された内層とよりなる、目付３５〜７０ｇ／ｍ2の積層長繊維不織布であって、前記積層長繊維不織布にその目付に対して６倍の化粧水を含浸させたとき、外層側からの化粧水全放出率は５０％未満であって、かつ、化粧水初期放出率は５０〜７０％であることを特徴とする液徐放性積層長繊維不織布に関するものである。
【０００６】
［本発明の用語の説明］
本発明でいう液徐放性積層長繊維不織布の「外層」とは、液を付与する対象面に当接する層をいい、「内層」とはこの対象面に当接しない層をいう。したがって、液徐放性積層長繊維不織布が二層積層物であっても、外層と内層とが存在する。
本発明でいう「化粧水」とは、有効成分としてアルブチンを含み、その他の成分としてヒアルロン酸Ｎａ−２、加水分解ヒアルロン酸（ナノ化ヒアルロン酸）、ビタミンＣリン酸Ｍｇ、ビタミンＥ、ヨクイニンエキス（ハトムギエキス）、ＢＧ、濃グリセリン、ソルビット液、ＰＯＰメチルグルコシド、コハク酸２Ｎａ、コハク酸、ＶＰ−スチレン共重合体エマルション及びラウリン酸ＰＯＥ（２０）ソルビタン及びパラベンを含み、残部が水よりなるものである。具体的には、ロート製薬株式会社製の商品名「肌ラボ白潤薬用美白化粧水」のことである。
【０００７】
本発明でいう「外層側からの化粧水全放出率」及び「化粧水初期放出率」とは、以下の手順で測定及び算出されるものである。
（１）縦１００ｍｍ×横１５０ｍｍの積層長繊維不織布を準備する。
（２）内層を内側にして積層長繊維不織布を横方向に二つ折りし、縦１００ｍｍ×横７５ｍｍートの試験体を準備する。この試験体の表裏面は外層が露出している。
（３）試験体の重量を測定する。重量をｘｇとする。
（４）試験体に６ｘｇの化粧水を滴下し、含浸試験体を得る。この含浸試験体の重量は７ｘｇである。
（５）アクリル製下敷板の上に含浸試験体を置き、含浸試験体の上に同サイズの濾紙（アドバンテック  Ｎｏ２）を二枚置き、さらに濾紙の上に同サイズのアクリル板を置く。
（６）アクリル板の上に、５００ｇの分銅を載せる。
（７）５秒静置後、分銅、アクリル板及び濾紙を取り除き、含浸試験体の重量を測定するこの重量をａｇとし、（７ｘ−ａ）ｇが一回目の液放出量となる。
（８）上記（７）の含浸試験体を用い、上記（５）〜（７）を操作を行って、含浸試験体の重量を測定し、この重量をｂｇとする。（７ｘ−ｂ）ｇが二回目の液放出量となる。
（９）上記（８）の含浸試験体を用い、上記（５）〜（７）を操作を行って、含浸試験体の重量を測定し、この重量をｃｇとする。（７ｘ−ｃ）ｇが三回目の液放出量となる。
（１０）以上の測定を行い、以下の式で算出される値が「外層側からの化粧水全放出率」及び「化粧水初期放出率」である。
外層側からの化粧水全放出率（％）＝［（７ｘ−ｃ）／６ｘ］×１００
化粧水初期放出率（％）＝［（７ｘ−ａ）／（７ｘ−ｃ）］×１００
【０００８】
本発明に係る液徐放性積層長繊維不織布の外層を構成する長繊維不織布としては、疎水性捲縮複合長繊維群で構成されたもの、又は疎水性伸縮性長繊維群で構成されたものが用いられる。まず、疎水性捲縮複合長繊維群で構成されたものについて説明する。疎水性捲縮複合長繊維としては、一般的には、ポリオレフィン、ポリエステル又はポリアミド等の疎水性合成樹脂を素材とする偏心芯鞘型複合繊維が用いられる。偏心芯鞘型複合繊維は、芯成分と鞘成分とで冷却時収縮率の異なる疎水性合成樹脂を用い、複合溶融紡糸した後に冷却すると、らせん状の捲縮が発現する。らせん状の捲縮はバネ状の伸縮性を示し、嵩高な長繊維不織布（たとえば、嵩密度が０．０１〜０．０８ｇ／ｃｍ3程度の長繊維不織布）を与えるので、本発明で用いるのに好ましいものである。捲縮が発現した複合長繊維群をコンベア等の捕集体に捕集することにより、長繊維ウェブが形成される。そして、この長繊維ウェブを構成する複合長繊維群に部分的に加熱及び加圧を施すことにより、鞘成分を軟化又は溶融させて、複合長繊維相互間を自己融着させて、疎水性捲縮複合長繊維群で構成された長繊維不織布が得られる。なお、偏心芯鞘型複合繊維に代えて、疎水性合成樹脂を素材とする並列型（サイドバイサイド型）複合繊維を用いてもよい。並列型複合繊維の場合も、冷却時収縮率の異なる疎水性合成樹脂を、並列に複合溶融紡糸した後に冷却すると、捲縮が発現する。
【０００９】
次に、疎水性伸縮性長繊維群で構成された長繊維不織布について説明する。疎水性伸縮性長繊維としては、疎水性ポリウレタン等の疎水性エラストマー樹脂を溶融紡糸することにより、得られる。かかる疎水性伸縮性長繊維は、素材である疎水性エラストマー樹脂が架橋している場合もあり、粘着性はあるが融着しにくい傾向がある。したがって、疎水性伸縮性長繊維群中に、エラストマー樹脂を素材としない合成樹脂よりなる疎水性熱融着性長繊維を混合しておく。疎水性伸縮性長繊維と疎水性熱融着性長繊維の混合割合は、質量比で、疎水性伸縮性長繊維：疎水性熱融着性長繊維＝１０〜９０：９０〜１０（％）であるのが好ましい。疎水性熱融着性長繊維の素材である合成樹脂としては、一般的には、ポリオレフィン、ポリエステル又はポリアミド等の疎水性合成樹脂が用いられる。疎水性伸縮性長繊維群で構成された長繊維不織布は、疎水性伸縮性長繊維群を溶融紡糸すると共に疎水性熱融着性長繊維群も溶融紡糸して、両者を混合した長繊維ウェブを形成する。そして、この長繊維ウェブに部分的に加熱及び加圧を施すことにより、疎水性熱融着性長繊維を軟化又は溶融させて、疎水性伸縮性長繊維相互間を融着させて、疎水性伸縮性長繊維群で構成された長繊維不織布が得られる。
【００１０】
上記した長繊維不織布に親水性短繊維群を交絡させて、長繊維不織布を外層とし親水性短繊維群を内層とする積層長繊維不織布とする。親水性短繊維としては、コットン繊維、レーヨン繊維又はリヨセル繊維等のセルロース系繊維を採用することができる。親水性短繊維群を長繊維不織布に交絡させるには、親水性短繊維群をカード法等で開繊集積してシート状にした短繊維ウェブを、長繊維不織布上に積層した後、高圧水流処理を施せばよい。
【００１１】
長繊維不織布の目付は１０〜２０ｇ／ｍ2程度であるのが好ましい。また、内層となる親水性短繊維群の目付は１５〜３０ｇ／ｍ2程度であるのが好ましい。したがって、積層長繊維不織布の目付は、二層積層物の場合は２５〜５０ｇ／ｍ2程度であるのが好ましく、三層構造物の場合は４０〜８０ｇ／ｍ2程度であるのが好ましい。積層長繊維不織布の目付が高すぎると、高価になると共に嵩高になり、商品価値が低下する傾向となる。また、積層長繊維不織布の目付が低すぎると、化粧水含浸量の絶対値が低下し、商品価値が低下する傾向となる。なお、積層長繊維不織布の嵩密度は、０．０７〜０．１５ｇ／ｃｍ3程度である。
【００１２】
積層長繊維不織布の外層を構成している長繊維不織布の目付、疎水性捲縮複合長繊維の捲縮数、疎水性伸縮性長繊維の伸縮力、融着部位の面積や個数及び親水性短繊維群の目付等を調整する。そして、外層側からの化粧水全放出率を５０％未満、より好ましくは３０〜５０％とし、化粧水初期放出率を５０〜７０％とすることにより、本発明に係る液徐放性積層長繊維不織布が得られる。化粧水全放出率が５０％を超えると、四回目以降の拭き取り時において、化粧水を対象面に付与しにくくなる。また、化粧水初期放出率が５０％未満であると、一回目の拭き取り時に化粧水を十分に対象面に付与しにくくなる。逆に、化粧水初期放出率が７０％を超えると、一回目の拭き取り時に化粧水が付与され過ぎて、その後の拭き取り時に化粧水を対象面に付与しにくくなる。
【００１３】
本発明において、液徐放性積層長繊維不織布に所望に応じて又は用途に応じて種々の後加工を施してもよい。たとえば、凹凸ロールを用いて賦型加工を施し伸縮性を付与してもよい。本発明に係る液徐放性積層長繊維不織布は、フェイスマスク、クレンジングシート又は制汗シート等の化粧シートの基布、生理用ナプキン、使い捨ておむつ等の衛生用品の素材並びに手拭きやお尻拭き等の拭き布の基布等として好適に用いられる。
【発明の効果】
【００１４】
本発明に係る液徐放性積層長繊維不織布は、対象面に当接する外層の長繊維不織布が疎水性捲縮複合長繊維群又は疎水性伸縮性長繊維群で構成されているため、化粧水を吸収保持しにくいが、ポンプ機能を有するものである。一方、内層の親水性短繊維群は化粧水をよく吸収保持するものである。したがって、親水性短繊維群に吸収保持されている化粧水が、外層のポンプ機能により徐々に放出されて対象面に付与されるという効果を奏する。また、長繊維不織布を具備しているため、短繊維のみで構成されているものに比べて、機械的強度に優れている。
【実施例】
【００１５】
実施例１
［疎水性捲縮複合長繊維群で構成され長繊維不織布の準備］
長繊維不織布として、三井化学株式会社製の嵩高スパンボンド不織布（目付１６ｇ／ｍ2、エンボス面積率１０％、嵩密度０．０７ｇ／ｃｍ3、縦方向の引張強度１９Ｎ／５ｃｍ、横方向の引張強度９Ｎ／５ｃｍ、縦方向の破断伸度６０％、横方向の破断伸度８０％）を準備した。この長繊維不織布を構成する長繊維は、芯成分がポリプロピレン重合体で鞘成分がプロピレン・エチレンランダム共重合体よりなる偏心芯鞘型複合長繊維であって、潜在捲縮が発現したらせん状捲縮複合長繊維である。捲縮複合長繊維の繊度は２．５デシテックスで捲縮数は２３個／２５ｍｍである。捲縮複合長繊維相互間は、エンボス部において、鞘成分により自己融着しているものである。
【００１６】
［液徐放性積層長繊維不織布の製造］
平均繊維長２５ｍｍの木綿繊維群を、パラレルカード機で開繊及び集積させて、目付２４ｇ／ｍ2の短繊維ウェブを得た。９０メッシュのプラスチック製織物からなるメッシュ状支持体よりなるコンベア上に長繊維不織布を載置し、さらに長繊維不織布上に短繊維ウェブを載置した。そして、ノズル孔径０．１ｍｍの噴出孔が孔間隔０．６ｍｍで横一列に配置された噴出装置を用い、短繊維ウェブ側に高圧水流を施した。噴出圧は、２ＭＰａの噴出圧力で１回予備処理した後、３ＭＰa で１回処理、４ＭＰａの噴出圧力で２回処理した。この処理により、木綿繊維群を長繊維不織布と交絡させた後、１２０℃で乾燥して、外層が長繊維不織布で内層が短繊維群よりなる、目付４０ｇ／ｍ2の液徐放性積層長繊維不織布を得た。
【００１７】
実施例２
［疎水性捲縮複合長繊維群で構成され長繊維不織布の準備］
長繊維不織布として、三井化学株式会社製の嵩高スパンボンド不織布［目付２０ｇ／ｍ2、エンボス面積率１０％、嵩密度０．０６ｇ／ｃｍ3、縦方向の引張強度２４Ｎ／５ｃｍ、横方向の引張強度１１Ｎ／５ｃｍ、縦方向の破断伸度６０％、横方向の破断伸度６５％］を準備した。この長繊維不織布を構成している長繊維は、実施例１と同様のものであり、エンボス部において同様に自己融着しているものである。
【００１８】
［液徐放性積層長繊維不織布の製造］
短繊維ウェブの目付を２０ｇ／ｍ2に変更した他は、実施例１と同様にして交絡処理し、目付４０ｇ／ｍ2の液徐放性積層長繊維不織布を得た。
【００１９】
実施例３
［疎水性伸縮性長繊維群及び疎水性熱融着性長繊維群で構成され長繊維不織布の準備］
長繊維不織布として、三井化学株式会社製の混繊スパンボンド不織布（目付３０ｇ／ｍ2、エンボス面積率１８％、嵩密度０．０９ｇ／ｃｍ3、縦方向の引張強度２１Ｎ／５ｃｍ、横方向の引張強度１０Ｎ／５ｃｍ、縦方向の破断伸度１７０％、横方向の破断伸度１７０％）を準備した。この長繊維不織布は、疎水性ポリウレタン長繊維４７質量部とポリプロピレン長繊維５３質量部で構成されている。各長繊維相互間は、エンボス部において、ポリプロピレン長繊維によって融着され結合されている。
【００２０】
［液徐放性積層長繊維不織布の製造］
短繊維ウェブの目付を１７ｇ／ｍ2に変更した他は、実施例１と同様にして交絡処理し、目付４７ｇ／ｍ2の液徐放性積層長繊維不織布を得た。
【００２１】
実施例４
実施例３で得られた液徐放性積層長繊維不織布を、一対の凹凸ロール間に通して賦型加工を行った。凹凸ロールは、周方向に山部と谷部が走行しているものであり、山間のピッチが２．５ｍｍである。そして、一対の凹凸ロールは、一方の凹凸ロールの山部が他方の凹凸ロールの谷部と噛み合い、噛み合い深さが２．２ｍｍとなるように設置されてなるものである。この賦型加工を施した液徐放性積層長繊維不織布は、幅方向に良好な伸縮性を持つものであった。
【００２２】
実施例１〜４で得られた液徐放性積層長繊維不織布を、本明細書の段落０００７に記載の方法で、化粧水全放出率及び化粧水初期放出率を求めたところ、表１に示すとおりであった。
［表１］
━━━━━━━━━━━━━━━━━━━━━━━━━━━━━━━━━━━━
化粧水全放出率（％）      化粧水初期放出率（％）
━━━━━━━━━━━━━━━━━━━━━━━━━━━━━━━━━━━━
実施例１                ３１．２                    ５９．４
実施例２                ３３．０                    ５９．２
実施例３                ４５．２                    ６５．６
実施例４                ４４．４                    ５２．８
━━━━━━━━━━━━━━━━━━━━━━━━━━━━━━━━━━━━
【００２３】
表１に示したように、実施例１〜４で得られた液徐放性積層長繊維不織布は、含浸された化粧水が押圧により徐々に放出され、化粧シートの基布等として好適に用いうるものであった。